(57)【要約】【課題】高い配合割合で樹脂成分中に粒子を分散させた枚葉シートを、高い製造効率で製造することのできるシートの製造方法およびシート製造装置を提供すること。【解決手段】シートの製造方法は、粒子と樹脂成分とを含有する組成物を、１対のギヤ３２を備えるギヤ構造体４を用いて、ギヤの回転軸線方向に変形させながら搬送させる変形搬送工程、変形搬送工程の後に、組成物を、支持ロール５１により支持して搬送させながら、支持ロール５１に対して第１隙間５０が設けられるように対向配置される突出部６３との第１隙間５０に通過し、シートを得る隙間通過工程、そのシートを裁断する裁断工程、および、裁断されたシートをシート収容部６に収容する収容工程を備える。【選択図】図１
2014004817.tif 000002
【特許請求の範囲】
【請求項１】
粒子と樹脂成分とを含有する組成物を、１対のギヤを備えるギヤ構造体を用いて、前記ギヤの回転軸線方向に変形させながら搬送させる変形搬送工程、
前記変形搬送工程の後に、前記組成物を、移動支持体により支持して搬送させながら、前記移動支持体と、前記移動支持体に対して隙間が設けられるように対向配置されるドクターとの前記隙間に通過し、シートを得る隙間通過工程、
前記シートを裁断する裁断工程、および、
前記裁断されたシートをシート収容部に収容する収容工程
を備えることを特徴とする、シートの製造方法。
【請求項２】
前記裁断工程が、前記シートの幅方向両端を把持しながら、前記シートを搬送方向下流側に移動させた後に、裁断することを特徴とする、請求項１に記載のシートの製造方法。
【請求項３】
前記収容工程が、前記裁断されたシートを搬送支持体で搬送方向下流側に移動させ、次いで、前記シートを、搬送支持体の搬送方向下流側および下側に設けられる可動支持体で、搬送方向下流側に移動させた後、シート収容部に収容することを特徴とする、請求項１または２に記載のシートの製造方法。
【請求項４】
シートにおける前記粒子の配合割合が、３０体積％を超過することを特徴とする、請求項１〜３のいずれか１項に記載のシートの製造方法。
【請求項５】
前記１対のギヤのそれぞれは、互いに噛み合う斜歯を備え、前記斜歯の歯筋は、前記１対のギヤの回転方向下流側から回転方向下流側に向かうに従って、前記回転軸線方向の外側に傾斜していることを特徴とする、請求項１〜４のいずれか１項に記載のシートの製造方法。
【請求項６】
前記変形搬送工程の前に、前記粒子と前記樹脂成分とを混練押出する混練押出工程をさらに備えることを特徴とする、請求項１〜５のいずれか１項に記載のシートの製造方法。
【請求項７】
粒子と樹脂成分とを含有する組成物からシートを製造するように構成されるシート製造装置であって、
１対のギヤを備えるギヤ構造体であって、前記組成物を、前記ギヤの回転軸線方向に変形させながら搬送するように構成される前記ギヤ構造体、
前記ギヤ構造体の搬送方向下流側に設けられ、前記組成物を支持して搬送するように構成される移動支持体と、前記移動支持体に対して隙間が設けられるように対向配置されるドクターとを備えるシート形成部であって、前記組成物を前記隙間に通過させるように構成される前記シート形成部、
前記シート形成部の搬送方向下流側に設けられ、前記シートを裁断する裁断部、および、
前記裁断部の搬送方向下流側に設けられ、前記裁断されたシートをシート収容部に収容する収容部、
を備えることを特徴する、シート製造装置。
【請求項８】
前記裁断部が、前記シートの幅方向両端を把持し、搬送方向下流側に移動する把持移動部を備えることを特徴とする、請求項７に記載のシート製造装置。
【請求項９】
前記収容部が、前記裁断されたシートを搬送方向下流側に移動させる搬送支持体、および、前記搬送支持体の搬送方向下流側および下側に設けられ、前記シートを搬送方向下流側に移動させる可動支持体を備えることを特徴とする、請求項７または８に記載のシート製造装置。
【請求項１０】
前記粒子の体積割合が３０体積％を超過する前記シートを製造するように構成されていることを特徴とする、請求項７〜９のいずれか１項に記載のシート製造装置。
【請求項１１】
前記１対のギヤのそれぞれは、互いに噛み合う斜歯を備え、前記斜歯の歯筋は、前記１対のギヤの回転方向下流側から回転方向上流側に向かうに従って、前記回転軸線方向の外側に傾斜していることを特徴とする、請求項７〜１０のいずれか１項に記載のシート製造装置。
【請求項１２】
前記ギヤ構造体の搬送方向上流側に設けられ、前記粒子と前記樹脂成分とを混練するように構成される混練押出機をさらに備えることを特徴とする、請求項７〜１１のいずれか１項に記載のシート製造装置。
【発明の詳細な説明】
【技術分野】
【０００１】
本発明は、シートの製造方法およびシート製造装置、詳しくは、粒子と樹脂成分とを含有するシートの製造方法およびそれに用いられるシート製造装置に関する。
【背景技術】
【０００２】
従来、粒子と樹脂成分とを含有する組成物から、それらを含有するシートを製造する方法が種々検討されている。
【０００３】
例えば、窒化ホウ素粒子と、それが分散される樹脂成分とを混合して混合物を調製し、その混合物を熱プレスして、プレスシートを作製した後、それらを積層して、熱伝導性シートを得る方法が提案されている（例えば、下記特許文献１参照。）。
【先行技術文献】
【特許文献】
【０００４】
【特許文献１】特開２０１２−０３９０６０号公報
【発明の概要】
【発明が解決しようとする課題】
【０００５】
しかしながら、特許文献１に記載の方法では、混合物を毎回プレスするバッチ生産方式であり、そのため、熱伝導性シートの製造効率が低いという不具合がある。
【０００６】
また、窒化ホウ素粒子を樹脂成分中に均一に配合するために、窒化ホウ素粒子の配合量を高めるには限界があり、そのため、窒化ホウ素粒子の均一性にも限界があるという不具合がある。
【０００７】
本発明の目的は、高い配合割合で樹脂成分中に粒子を分散させたシートを、高い製造効率で製造することのできるシートの製造方法およびシート製造装置を提供することにある。
【課題を解決するための手段】
【０００８】
上記目的を達成するために、本発明のシートの製造方法は、粒子と樹脂成分とを含有する組成物を、１対のギヤを備えるギヤ構造体を用いて、前記ギヤの回転軸線方向に変形させながら搬送させる変形搬送工程、前記変形搬送工程の後に、前記組成物を、移動支持体により支持して搬送させながら、前記移動支持体と、前記移動支持体に対して隙間が設けられるように対向配置されるドクターとの前記隙間に通過し、シートを得る隙間通過工程、前記シートを裁断する裁断工程、および、前記裁断されたシートをシート収容部に収容する収容工程を備えることを特徴としている。
【０００９】
このような製造方法によれば、組成物を、ギヤ構造体を用いて、その軸線方向に変形させながら搬送させた後、軸線方向に変形された組成物を、移動支持体により支持して搬送させながら、ドクターとの隙間に通過させるので、シートを連続的に製造することができる。そのため、シートの製造効率を向上させることができる。
【００１０】
また、組成物をギヤ構造体を用いて変形させるので、粒子を、高い配合割合で樹脂成分中に分散させて、シートを製造することができる。
【００１１】
また、形成されたシートを裁断し、その裁断されたシートをシート収容部に収容するので、枚葉シートを、効率よく製造することができる。
【００１２】
また、本発明のシートの製造方法では、前記裁断工程が、前記シートの幅方向両端を把持しながら、前記シートを搬送方向下流側に移動させた後に、裁断することが好適である。
【００１３】
そのため、過度に伸長および緩みが発生することを抑制しつつシートを裁断でき、しわの発生が抑制されたシートを製造することができる。
【００１４】
また、本発明のシート製造方法では、前記収容工程が、前記裁断されたシートを搬送支持体で搬送方向下流側に移動させ、次いで、前記シートを、搬送支持体の搬送方向下流側および下側に設けられる可動支持体で、搬送方向下流側に移動させた後、シート収容部に収容することが好適である。
【００１５】
このような製造方法によれば、可動支持板によって搬送支持体からシート収容部へ枚葉シートを確実に収容させることができる。
【００１６】
そのため、シート収容部に、しわの発生が抑制された状態で、枚葉シートを積層させることができる。
【００１７】
また、本発明のシート製造方法では、前記シートにおける前記粒子の配合割合が、３０体積％を超過することが好適である。
【００１８】
このような製造方法によれば、粒子の配合割合が３０体積％を超過する組成物であっても、１対のギヤの噛み合いに基づく高いせん断力によって、粒子が分散された組成物をシートとして搬送することができる。
【００１９】
また、本発明のシートの製造方法では、前記１対のギヤのそれぞれは、互いに噛み合う斜歯を備え、前記斜歯の歯筋は、前記１対のギヤの回転方向下流側から回転方向下流側に向かうに従って、前記回転軸線方向の外側に傾斜していることが好適である。
【００２０】
このような製造方法によれば、組成物は、ギヤ構造体において、回転軸線方向の両外側に広がるように、確実に押し広げられる。そのため、粒子を樹脂成分に効率よく分散させながら、幅広のシートを製造することができる。
【００２１】
また、本発明のシートの製造方法では、前記変形搬送工程の前に、前記粒子と前記樹脂成分とを混練押出する混練押出工程をさらに備えることが好適である。
【００２２】
このような製造方法によれば、混練押出によって、粒子と樹脂成分とが十分に混練した組成物を、シートに製造することができる。
【００２３】
また、本発明の製造装置は、粒子と樹脂成分とを含有する組成物からシートを製造するように構成されるシート製造装置であって、１対のギヤを備えるギヤ構造体であって、前記組成物を、前記ギヤの回転軸線方向に変形させながら搬送するように構成される前記ギヤ構造体、前記ギヤ構造体の搬送方向下流側に設けられ、前記組成物を支持して搬送するように構成される移動支持体と、前記移動支持体に対して隙間が設けられるように対向配置されるドクターとを備えるシート形成部であって、前記組成物を前記隙間に通過させるように構成される前記シート形成部、前記シート形成部の搬送方向下流側に設けられ、前記シートを裁断する裁断部、および、前記裁断部の搬送方向下流側に設けられ、前記裁断されたシートをシート収容部に収容する収容部、を備えることを特徴としている。
【００２４】
このような製造装置によれば、組成物を、ギヤ構造体を用いて、その軸線方向に変形させながら搬送させた後、軸線方向に変形された組成物を、移動支持体により支持して搬送させながら、ドクターとの隙間に通過させるので、シートを連続的に製造することができる。そのため、シートの製造効率を向上させることができる。
【００２５】
また、組成物をギヤ構造体を用いて変形させるので、粒子を、高い配合割合で樹脂成分中に分散させて、シートを製造することができる。
【００２６】
また、形成されたシートを裁断し、その裁断されたシートをシート収容部に収容するので、枚葉シートを、効率よく製造することができる。
【００２７】
また、本発明のシート製造装置は、前記裁断部が、前記シートの幅方向両端を把持し、搬送方向下流側に移動する把持移動部を備えることが好適である。
【００２８】
そのため、過度に伸長および緩みが発生することを抑制しつつシートを裁断でき、しわの発生が抑制されたシートを製造することができる。
【００２９】
また、本発明の製造装置では、前記収容部が、前記裁断されたシートを搬送方向下流側に移動させる搬送支持体、および、前記搬送支持体の搬送方向下流側および下側に設けられ、前記シートを搬送方向下流側に移動させる可動支持体を備えることが好適である。
【００３０】
このような製造装置によれば、可動支持板によって搬送支持体からシート収容部へ枚葉シートを確実に収容させることができる。
【００３１】
そのため、シート収容部に、しわの発生が抑制された状態で、枚葉シートを積層させることができる。
【００３２】
また、本発明の製造装置では、前記粒子の体積割合が３０体積％を超過する前記シートを製造するように構成されていることが好適である。
【００３３】
このような製造装置によれば、粒子の配合割合が３０体積％を超過する組成物であっても、1対のギヤの噛み合いに基づく高いせん断力によって、粒子が分散された組成物をシートとして搬送することができる。
【００３４】
また、本発明の製造装置では、前記１対のギヤのそれぞれは、互いに噛み合う斜歯を備え、前記斜歯の歯筋は、前記１対のギヤの回転方向下流側から回転方向上流側に向かうに従って、前記回転軸線方向の外側に傾斜していることが好適である。
【００３５】
このような製造装置によれば、組成物は、ギヤ構造体において、回転軸線方向の両外側に広がるように、確実に押し広げられる。そのため、粒子を樹脂成分に効率よく分散させながら、幅広のシートを製造することができる。
【００３６】
また、本発明の製造装置は、前記ギヤ構造体の搬送方向上流側に設けられ、前記粒子と前記樹脂成分とを混練するように構成される混練押出機をさらに備えることが好適である。
【００３７】
このような製造装置によれば、混練押出機によって、粒子と樹脂成分とが十分に混練した組成物を、シートに製造することができる。
【発明の効果】
【００３８】
本発明のシートの製造方法および本発明のシート製造装置によれば、粒子が樹脂成分中に均一に高い配合割合で分散された枚葉シートを、効率よく製造することができる。
【図面の簡単な説明】
【００３９】
【図１】図１は、本発明の製造方法に使用するシート製造装置の一実施形態の一部切欠平面図を示す。
【図２】図２は、図１の側断面図を示す。
【図３】図３は、図１の部分拡大図を示す。
【図４】図４は、図１に示すギヤ構造体の１対のギヤの分解斜視図を示す。
【図５】図５は、図１に示す１対のギヤの噛み合いを説明する側断面図であり、（ａ）は、第１ギヤの斜歯の凸面の下流側端部と、第２ギヤの斜歯の凹面の下流側端部とが噛み合う状態、（ｂ）は、第１ギヤの斜歯の凸面の途中部と、第２ギヤの斜歯の凹面の途中部とが噛み合う状態、（ｃ）は、第１ギヤの斜歯の凸面の上流側端部と、第２ギヤの斜歯の凹面の上流側端部とが噛み合う状態を示す。
【図６】図６は、図１の第１ギヤをケーシングの上側面から見たときの展開図を示す。
【図７】図７は、図１の裁断部付近の部分拡大平面図であり、（ａ）は、チャッキングアームが裁断機付近でシートを把持している状態、（ｂ）は、チャッキングアームがシートを搬送方向下流側に移動している状態を示す。
【図８】図８は、図１のシート収容部付近の部分拡大側断面図であり、（ａ）は、シートが、搬送コンベアの上側に位置する状態、（ｂ）は、シートが、可動体上に移動し始める状態、（ｃ）は、シートが、可動体上に移動している状態、（ｄ）は、シートが、シート収容ケースに収容される状態を示す。
【図９】図９は、本発明の他の実施形態の第１ギヤをケーシングの上側面から見たときの展開図を示す。
【図１０】図１０は、本発明の他の実施形態の１対のギヤ（インボリュート曲線状）の噛み合いを説明する側断面図を示す。
【発明を実施するための形態】
【００４０】
図１において、紙面右側を「右側」、紙面左側を「左側」、紙面下側を「前側」、紙面上側を「後側」として、方向矢印で示し、また、紙面手前側を「上側」、紙面奥側を「下側」として説明する。また、図１において、右側は、１対のギヤ（後述）の回転軸線方向一方側であり、左側は、回転軸線方向他方側である。また、後側は、組成物の搬送方向上流側であり、前側は、組成物の搬送方向下流側である。さらに、図２以降の図面の方向については、図１で説明する方向に準じる。
【００４１】
図１において、シート製造装置１は、後述する粒子と樹脂成分を含有する組成物からシートを製造するように構成されており、例えば、混練押出機２と、ギヤ構造体４と、シート形成部５と、張力調整部２０と、裁断部３と、収容部６とを備えている。混練押出機２とギヤ構造体４とシート形成部５と張力調整部２０と裁断部３と収容部６とは、シート製造装置１において、直列に整列配置されている。つまり、シート製造装置１は、後述する組成物またはシートを直線状に搬送するように、構成されている。
【００４２】
混練押出機２は、シート製造装置１の後側に設けられている。混練押出機２は、例えば、２軸ニーダーなどであって、具体的には、シリンダ１１と、シリンダ１１内に収容される混練スクリュー１２とを備えている。
【００４３】
シリンダ１１は、軸線が前後方向に延びる略円筒形状にされている。また、シリンダ１１の後端は閉塞されている。
【００４４】
図２に示すように、シリンダ１１の後端部の上壁には、上方に開口する混練押出機入口１４が形成されている。混練押出機入口１４には、ホッパ１６が接続されている。
【００４５】
シリンダ１１の前端部には、前方に開口する混練押出機出口１５が形成されている。混練押出機出口１５には、連結管１７が接続されている。
【００４６】
連結管１７は、シリンダ１１の軸線と共通する軸線を有する略円筒形状に形成されている。
【００４７】
なお、シリンダ１１には、ブロックヒータ（図示せず）が前後方向に沿って複数分割して設けられている。
【００４８】
混練スクリュー１２は、シリンダ１１の軸線に平行する回転軸線を有している。混練スクリュー１２は、シリンダ１１内において、前後方向に沿って設けられている。
【００４９】
なお、混練押出機２には、シリンダ１１の後側において、混練スクリュー１２に接続されるモータ（図示せず）が設けられている。
【００５０】
これによって、混練押出機２は、粒子と樹脂成分とを混練押出するように構成されている。
【００５１】
ギヤ構造体４は、図１および図２に示すように、混練押出機２の前側に設けられている。ギヤ構造体４は、ケーシング３１と、１対のギヤ３２とを備えている。なお、ギヤ構造体４は、混練押出機２から供給される組成物をシート形成部５に搬送するギヤポンプでもある。
【００５２】
ケーシング３１は、連結管１７と一体的に形成されており、混練押出機２の前側に連結管１７を介して接続されている。ケーシング３１は、左右方向に延びる平面視略矩形状をなし、前側が、左右方向にわたって開口されている。
【００５３】
ケーシング３１は、図３に示すように、下側ケーシング３１ａと、下側ケーシング３１ａに対して上方に間隔を隔てて配置されている上側ケーシング３１ｂとを備えており、下側ケーシング３１ａと上側ケーシング３１ｂとの左右方向両端部は、図２に示すように側壁３１ｃによって、連結されている。また、下側ケーシング３１ａは、下部６１（後述）と、下側壁４７（後述）とを備えており、上側ケーシング３１ｂは、上部６２（後述）と、上側壁４８（後述）とを備えている。
【００５４】
図３に示すように、下側ケーシング３１ａと上側ケーシング３１ｂとの間において、後端部には、第１貯留部２７が設けられ、前後方向中央部には、１対のギヤを収容するギヤ収容部４０が設けられ、前端部には、吐出口４６が設けられている。また、ギヤ収容部４０と吐出口４６との間には、それらに連通する第２貯留部２８および吐出通路４４が形成されている。また、ケーシング３１の外側表面には、図示しないヒータが複数（４つ）設けられている。
【００５５】
第１貯留部２７は、図１および図２に示すように、左右方向中央において、連結管１７の前側に連通し、平面視において略矩形状に形成されている。また、側断面視において、後端部から前端部にかけて、略直線状に形成され、前端部において、前方に向かって大きくなる略テーパ状に形成されている。
【００５６】
ギヤ収容部４０は、図３に示すように、第１貯留部２７の前側に連通しており、下部６１と、下部６１の上側に連通する上部６２とを備えている。
【００５７】
また、下部６１の上側面（内側面）７１、および、上部６２の下側面（内側面）７２は、円弧面状（２分割された半円周面状）に形成され、１対のギヤ３２を収容する収容空間７３を区画する。収容空間７３は、第１貯留部２７に連通し、断面視において上下に方向に延びるように形成されている。なお、下部６１および上部６２は、ケーシング３１において、左右方向にわたって形成されている。また、収容空間７３の上端部および下端部には、後述する密閉空間７４が設けられる。
【００５８】
吐出口４６は、上下方向に互いに間隔を隔てて形成される２つの吐出壁４５によって区画されており、前方に開口されるように形成されている。吐出壁４５は、ケーシング３１の前端部に設けられており、下側壁４７および上側壁４８を備えている。
【００５９】
下側壁４７は、左右方向および上下方向に延びる厚肉平板形状をなし、その前面および上面のそれぞれが、平坦状に形成されている。
【００６０】
上側壁４８は、下面が平坦状に形成されている。また、上側壁４８は、側断面視略Ｌ字形状をなし、上側壁下部の前端部が上側壁上部の前面に対して前方に突出するように形成されている。つまり、上側壁４８において、上側壁下部の前端部が、側断面視略矩形状のドクターとしての突出部６３とされている。突出部６３の突出長さ（つまり、前後方向長さ）は、例えば、２ｍｍ以上であり、また、例えば、１５０ｍｍ以下、好ましくは、５０ｍｍ以下でもある。また、突出部６３の厚み（つまり、上下方向長さ）は、例えば、２ｍｍ以上であり、また、例えば、１００ｍｍ以下、好ましくは、５０ｍｍ以下でもある。突出部６３の前面と、下側壁４７の前面とは、上下方向に投影したときに、同一位置となるように、形成されている。
【００６１】
第２貯留部２８は、ギヤ収容部４０の前側に連通しており、後方が開放される側断面視略Ｕ字形状に形成されている。また、第２貯留部２８は、後述する密閉空間７４に対する搬送方向下流側の下流空間とされる。
【００６２】
吐出通路４４は、第２貯留部２８の前側に連通するとともに、吐出口４６の後側に連通している。吐出通路４４は、側断面視において、前方に向かって延びる略直線状に形成されている。
【００６３】
図４に示すように、１対のギヤ３２は、例えば、ダブルヘリカルギヤであって、具体的
には、第１ギヤ３３および第２ギヤ３４を備えている。
【００６４】
第１ギヤ３３の回転軸である第１軸２５は、ケーシング３１（図１参照）において、左右方向に延び、回転自在となるように設けられている。
【００６５】
第２ギヤ３４の回転軸である第２軸２６は、ケーシング３１において、第１軸２５と平行して延び、回転自在となるように設けられている。また、第２軸２６は、第１軸２５に対して上方に対向配置されている。
【００６６】
第１ギヤ３３および第２ギヤ３４のそれぞれは、下部６１および上部６２のそれぞれに収容されている。また、第１ギヤ３３の下半分部分における径方向端部は、下部６１の上側面７１後述）に嵌合されるとともに、第２ギヤ３４の上半分部分における径方向端部は、上部６２の下側面７２に嵌合される。
【００６７】
そして、第１ギヤ３３および第２ギヤ３４のそれぞれは、具体的には、互いに噛み合う
斜歯３５を備えている。
【００６８】
第１ギヤ３３において、斜歯３５の歯筋は、第１ギヤ３３の回転方向Ｒ２の下流側から回転方向Ｒ２の上流側に向かうに従って、回転軸線方向Ａ１の外側に傾斜している。また、斜歯３５は、歯筋が互いに異なる第１右斜歯３６および第１左斜歯３７を一体的に備えている。第１ギヤ３３において、第１右斜歯３６は、第１ギヤ３３の軸線方向中央に対して右側に形成され、第１左斜歯３７は、第１右斜歯３６の軸線方向中央に対して左側に形成されている。
【００６９】
詳しくは、第１右斜歯３６の歯筋は、回転方向Ｒ２の下流側から回転方向Ｒ２の上流側に向かうに従って、左側（中央部側）から右側（右端部側）に傾斜している。一方、第１左斜歯３７の歯筋は、第１右斜歯３６の歯筋に対して第１ギヤ３３の左右方向中央部を基準として左右対称に形成されており、具体的には、回転方向Ｒ２の下流側から回転方向Ｒ２の上流側に向かうに従って、右側（中央部側）から左側（左端部側）に傾斜している。
【００７０】
第２ギヤ３４は、第１ギヤ３３に対して上下対称に形成されており、第１ギヤ３３と噛み合うように構成されており、具体的には、第１右斜歯３６と噛み合う第２右斜歯３８と、第１左斜歯３７と噛み合う第２左斜歯３９とを一体的に備えている。
【００７１】
図５に示すように、１対のギヤ３２は、黒丸で示される噛み合い部分が、側断面視において、第１ギヤ３３および第２ギヤ３４が点状に接触するように構成されることから、側断面点接触タイプとされている。また、１対のギヤ３２は、噛み合い部分が、１対のギヤ３２の歯筋に沿って、第１ギヤ３３および第２ギヤ３４の弦巻（つるまき）線状に形成されることから、線接触タイプともされる。
【００７２】
１対のギヤ３２のそれぞれの斜歯３５は、回転方向Ｒ２において間隔を隔てて設けられ、径方向内方に湾曲するように形成される凹面４２と、各凹面４２を連結し、凹面４２の周方向両端部から径方向外方に湾曲するように形成される凸面４３とを一体的に備える曲面４１を備えている。
【００７３】
また、斜歯３５の歯筋間、つまり、凸面４３の頂点間には、凹面４２を含む歯溝７５が形成されている。
【００７４】
また、図３に示すように、ケーシング３１には、１対のギヤ３２を、第１ギヤ３３の斜歯３５と下部６１の上側面７１との間、および、第２ギヤ３４の斜歯３５と上部６２の下側面７２との間に密閉空間７４が形成されるように、収容する収容空間７３が設けられている。
【００７５】
つまり、上側面７１および下側面７２は、１対のギヤ３２の直径と同一の曲率を有する断面視円弧状に形成されており、１対のギヤ３２の径方向端部（凸面４３の頂点、図５参照。）の回転軌跡と同一の断面視略円弧状に形成されている。これによって、密閉空間７４は、斜歯３５の歯筋間の歯溝７５を、上側面７１および下側面７２によって、被覆する。
【００７６】
また、密閉空間７４は、歯溝７５と、上側面７１および下側面７２とによって、区画される。
【００７７】
そして、この１対のギヤ３２は、第１貯留部２７と、第２貯留部２８とが、斜歯３５の歯筋間の歯溝７５を介して連通しないように、１対のギヤ３２が構成されている。
【００７８】
図４および図６に示すように、第１右斜歯３６の歯溝７５、および、第１左斜歯３７の歯溝７５は、それぞれ互いに連通する。また、第１右斜歯３６の歯溝７５、および、第１右斜歯３６の歯溝７５には、回転軸線方向Ａ１の全てにわたって、回転軸線Ａ１から径方向に投影したときに、密閉空間７４の内側面、つまり、上側面７１（図６参照）と重複する複数（２つ）の重複歯溝７６が形成される。
【００７９】
重複歯溝７６のうち、最前側（最下流側）の重複歯溝７６Ａでは、第１右斜歯３６の左端部および第１左斜歯３７の右端部（つまり、第１ギヤ３３の左右方向中央部、つまり、それらの連絡部分）が、上側面７１（図６参照）の前端部（回転方向下流側端部）に対向配置されるときには、対応する第１右斜歯３６の右端部および第１左斜歯３７の左端部（つまり、第１ギヤ３３の左右方向両端部）は、第１貯留部２７（図６参照）に臨むことなく、上側面７１の前後方向（回転方向）途中に対向配置される。
【００８０】
また、重複歯溝７６のうち、最後側（最上流側）の重複歯溝７６Ｂでは、第１右斜歯３６の右端部および第１左斜歯３７の左端部（つまり、第１ギヤ３３の左右方向両端部）が、上側面７１（図６参照）の後端部（回転方向上流側端部）に対向配置されるときには、対応する第１右斜歯３６の左端部および第１左斜歯３７の右端部（つまり、第１ギヤ３３の左右方向中央部、つまり、連絡部分）は、第２貯留部２８に臨むことなく、上側面７１の前後方向（回転方向）途中に対向配置される。
【００８１】
そして、これら複数の重複歯溝７６は、第１ギヤ３３の回転によって、その回転方向上
流側に向かう歯溝７５へと移行する。
【００８２】
また、第２ギヤ３４の重複歯溝７６および下側面７２は、第１ギヤ３３の重複歯溝７６および上側面７１と同様の構成であり、具体的には、噛み合い部分に対して上下対称の構成とされる。すなわち、歯溝７５には、下側面７２と重複する重複歯溝７６が複数形成される。重複歯溝７６は、第２ギヤ３４の回転によって、回転方向上流側に向かう歯溝７５へと移行する。
【００８３】
なお、ギヤ構造体４の右側には、１対のギヤ３２の第１軸２５および第２軸２６に接続されるモータ（図示せず）が設けられている。
【００８４】
次に、１対のギヤ３２の曲面４１における噛み合いを図５（ａ）〜図５（ｃ）を参照して説明する。
【００８５】
まず、図５（ａ）に示すように、第１ギヤ３３の凸面４３の回転方向Ｒ２の下流側端部と、第２ギヤ３４の凹面４２の回転方向Ｒ２の下流側端部とが噛み合っている場合において、図５（ａ）矢印および図５（ｂ）に示すように、第１ギヤ３３および第２ギヤ３４が回転方向Ｒ２に回転すると、第１ギヤ３３の凸面４３の回転方向Ｒ２の途中部と、第２ギヤ３４の凹面４２の回転方向Ｒ２の途中部とが噛み合う。続いて、図５（ｂ）矢印および図５（ｃ）に示すように、第１ギヤ３３および第２ギヤ３４が回転方向Ｒ２に回転すると、第１ギヤ３３の凸面４３の回転方向Ｒ２の上流側端部と、第２ギヤ３４の凹面４２の回転方向Ｒ２の上流側端部とが噛み合う。つまり、第１ギヤ３３の凸面４３と、第２ギヤ３４の凹面４２との噛合部分が、各面における回転方向Ｒ２の下流側端部、途中部および上流側端部に順次連続的に移動する。
【００８６】
続いて、図示しないが、第１ギヤ３３の凹面４２と、第２ギヤ３４の凸面４３との噛合部分も、各面における回転方向Ｒ２の下流側端部、途中部および上流側端部に順次連続的に移動する。
【００８７】
従って、第１ギヤ３３の曲面４１と、第２ギヤ３４の曲面４１との噛合部分が、回転方向Ｒ２に沿って連続して移動する。この噛合部分の移動は、組成物の搬送において、組成物が溜まる貯留部分６５（後述する図１０参照）が歯筋間の歯溝７５に形成されることを防止する。
【００８８】
シート形成部５は、図１および図３に示すように、ギヤ構造体４の前側において上側壁４８の突出部６３を含むように設けられており、例えば、ギヤ構造体４における突出部６３と、移動支持体としての支持ロール５１と、圧延ロール５４とを備えている。また、シート形成部５は、図２に示すように、セパレータ送出ロール５９と、基材送出ロール５６とを備えている。
【００８９】
突出部６３は、図３に示すように、ギヤ構造体４におけるケーシング３１の吐出口４６を区画する壁の役割と、シート形成部５における吐出口４６から吐出される組成物の厚みを調整するドクター（あるいはナイフ）の役割との両方の役割を有する。
【００９０】
支持ロール５１は、突出部６３に対して、隙間としての第１隙間５０が設けられるように対向配置されている。支持ロール５１は、ステンレス（ＳＵＳ３０４）の周面にクロムメッキが処理された金属から形成されている。支持ロール５１の回転軸線は、１対のギヤ３２の第１軸２５および第２軸２６と平行しており、具体的には、左右方向に延びている。また、支持ロール５１の回転軸線は、前後方向に投影したときに、吐出口４６および突出部６３と重なるように、配置されている。また、支持ロール５１は、組成物を支持して搬送するように構成されている。従って、支持ロール５１は、組成物を第１隙間５０に通過させるように構成されている。なお、支持ロール５１は、図示しないヒータが設けられている。
【００９１】
図２に示すように、基材送出ロール５６は、支持ロール５１の下方に間隔を隔てて設けられている。基材送出ロール５６の回転軸線は、左右方向に延びており、基材送出ロール５６の周面には、基材８がロール状に巻回されている。
【００９２】
圧延ロール５４は、第１隙間５０に対して搬送方向下流に位置し、支持ロール５１に対して第２隙間６０が設けられるように対向配置されている。圧延ロール５４の回転軸線は、１対のギヤ３２の第１軸２５、第２軸２６および支持ロール５１と平行しており、具体的には、左右方向に延びている。また、圧延ロール５４の回転軸線は、上下方向に投影したときに、支持ロール５１と重なるように、配置されている。圧延ロール５４は、第１隙間５０を通過してくる圧延化前シート７ａ（シート状組成物）に対して、シート厚みのばらつきを調整する役割を有する。圧延ロール５４は、鉄の周面にクロムメッキが処理された金属から形成されている。圧延ロール５４は、支持ロール５１との対向部分（ニップ部分）において、支持ロール５１と同一方向に回転する。
【００９３】
圧延ロール５４の上方には、エアポンプ（図示せず）が設けられている。エアポンプは、圧延ロール５４に対して空気圧を作用させることにより、圧延ロール５４に下方へ向かう圧力（すなわち、圧延化前シート７ａに対する圧力）を与える役割を有する。
【００９４】
セパレータ送出ロール５９は、圧延ロール５４の上方やや前方に間隔を隔てて対向配置されている。セパレータ送出ロール５９の回転軸線は、左右方向に延びており、セパレータ送出ロール５９の周面には、セパレータ９がロール状に巻回されている。
【００９５】
張力調整部２０は、図１および２に示すように、第１テンションロール８１、ダンサーロール８０および第２テンションロール８２を備えている。
【００９６】
第１テンションロール８１は、支持ロール５１に対して水平（上下方向高さが略同一）であって、搬送方向下流側に設けられている。第１テンションロール８１の回転軸線は、１対のギヤ３２の第１軸２５および第２軸２６と平行しており、具体的には、左右方向に延びている。
【００９７】
ダンサーロール８０は、第１テンションロール８１の搬送方向下流側に、上下方向に移動可能に設けられている。詳しくは、上下方向に投影したときに、ダンサーロール８０の後端（搬送方向上側端部）が、第１テンションロール８１の先端（搬送方向下流側端部）と、略一致するように設けられている。ダンサーロール８０の回転軸線は、１対のギヤ３２の第１軸２５および第２軸２６と平行しており、具体的には、左右方向に延びている。ダンサーロール８０は、図示しないヒータを備える。ダンサーロール８０は、上下方向に移動することにより、搬送される積層シート１０にかかる張力を調整し、その結果、積層シート１０の搬送速度および位置を調節する役割を有する。
【００９８】
第２テンションロール８２は、ダンサーロール８０の搬送方向下流側で、第１テンションロール８１に対して水平(上下方向高さが略同一)となるように、設けられている。第２テンションロール８２は、上下方向に投影したときに、ダンサーロール８０の先端（搬送方向下側端部）が、第２テンションロール８２の後端（搬送方向上流側端部）と、略一致するように設けられている。第２テンションロール８２の回転軸線は、１対のギヤ３２の第１軸２５および第２軸２６と平行しており、具体的には、左右方向に延びている。
【００９９】
裁断部３は、シート形成部５の搬送方向下流側に設けられ、１対の搬送ロール８３、１対の裁断押え部材８４、裁断機８５、載置部材８６および１対の把持移動部８７を備えている。
【０１００】
１対の搬送ロール８３は、第１搬送ロール８３ａと、第１搬送ロール８３ａに対して上側に対向配置される第２搬送ロール８３ｂとを備えており、第２テンションロール８２の搬送方向下流側に配置されている。
【０１０１】
第１搬送ロール８３ａの上端面は、第２テンションロール８２の上端面と水平となるように配置されている。第１搬送ロール８３ａおよび第２搬送ロール８３ｂの回転軸線は、１対のギヤ３２の第１軸２５および第２軸２６と平行しており、具体的には、左右方向に延びている。１対の搬送ロール８３は、搬送方向上流から搬送されてくる積層シート１０を押圧しながら搬送方向下流側に搬送させる役割を有する。
【０１０２】
１対の裁断押え部材８４は、第１押え部材８４ａと、第１押え部材８４ａに対して上側に対向配置される第２押え部材８４ｂとを備えており、１対の搬送ロール８３の搬送方向下流側に配置されている。
【０１０３】
第１押え部材８４ａは、その上端面が平坦面となる断面視略矩形状で、左右方向にわたって長尺に形成されている。第１押え部材８４ａの軸線方向は、１対のギヤ３２の第１軸２５および第２軸２６と平行している。第１押え部材８４ａの上端面は、第１搬送ロール８３ａの上端縁と、水平となるよう設計されている。
【０１０４】
第２押え部材８４ｂは、第１押え部材８４ａの上側に、上下方向に移動可能なように、対向配置されている。第２押え部材８４ｂは、第１押え部材８４ａと、搬送されるシートの面に対して上下方向対称で略同一形状となるように形成されている。具体的には、その下端面が平坦面となる断面視略矩形状で、左右方向にわたって長尺に形成されている。第２押え部材８４ｂは、上方から下方に向かって可動し、その下端面が積層シート１０を押圧することにより、積層シート１０の搬送方向下流への移動を一時的に規制する役割を備える。
【０１０５】
裁断機８５は、裁断押え部材８４の搬送方向下流側に、上下方向に移動可能なように配置されている。裁断機８５は、その裁断方向が、シートの搬送方向と直交する方向である。裁断機８５としては、例えば、トムソン刃、スリット、ワイヤーなどが挙げられる。
【０１０６】
載置部材８６は、裁断機８５の搬送方向下流側に、配置されている。載置部材８６は、その上端面が平坦面となる断面視略矩形状で、左右方向にわたって長尺に形成されている。載置部材８６の上端面は、第１押え部材８４ａに対して水平となるように配置されている。
【０１０７】
把持移動部８７は、図７に示すように、１対のキャタピラ８９と、１対のチャッキングアーム８８とを備えている。
【０１０８】
１対のキャタピラ８９は、載置部材８６に対して右側に配置される第１キャタピラ８９ａと、第１キャタピラ８９ａに対して、載置部材８６および搬送コンベア９０（後述）を挟んで左右方向に対向配置される第２キャタピラ８９ｂとを備えている。
【０１０９】
第１キャタピラ８９ａおよび第２キャタピラ８９ｂは、前後方向に沿って配置され、左右方向に投影したときに、その前端部が載置部材８６と重なり、その後端部が搬送コンベア９０（後述）と重なるように、設けられている。
【０１１０】
また、第１キャタピラ８９ａおよび第２キャタピラ８９ｂは、両者等速で正逆回転可能に構成されており、正回転時には、右側面視において反時計回りに周回移動し、つまり、平面視において視認できる上側のキャタピラが前側から後側に移動し、逆回転時には、右側面視において時計回りに周回移動し、つまり、平面視において視認できる上側のキャタピラが後側から前側に移動する。
【０１１１】
１対のチャッキングアーム８８は、第１キャタピラ８９ａに固定される第１チャッキングアーム８８ａと、第２キャタピラ８９ｂに固定される第２チャッキングアーム８８ｂとを備えている。
【０１１２】
第１チャッキングアーム８８ａおよび第２チャッキングアーム８８ｂは、左右方向に投影したときに、同一位置となるように、第１キャタピラ８９ａおよび第２キャタピラ８９ｂに、それぞれ固定されている。
【０１１３】
第１チャッキングアーム８８ａは、空気圧によって作動し、シートの右側端部を上下方向から把持可能に構成されており、第２チャッキングアーム８８ｂは、空気圧によって作動し、シートの左側端部を上下方向から把持可能に構成されている。
【０１１４】
そして、把持移動部８７では、１対のチャッキングアーム８８が、左右方向において載置部材８６と対向する位置（以下、把持位置とする。）と、左右方向において搬送コンベア９０の前後方向途中部分と対向する位置（以下、解放位置とする。）との間を移動するように、１対のキャタピラ８９が正逆回転される。
【０１１５】
収容部６は、図１および図２に示すように、搬送支持体としての搬送コンベア９０と、シート検知センサー９１と、可動支持体としての可動板９２と、シート収容部としてのシート収容ケース９３とを備えている。
【０１１６】
搬送コンベア９０は、載置部材８６の搬送方向下流側に配置され、左右方向において、第１キャタピラ８９ａおよび第２キャタピラ８９ｂとの中間に配置されている。搬送コンベア９０は、前後方向において、載置部材８６と、シート収容ケース９３との間に配置されている。搬送コンベア９０は、裁断されたシート（枚葉シート１８）を、載置部材８６からシート収容ケース９３に搬送する役割を有する。
【０１１７】
シート検知センサー９１は、搬送コンベア９０の搬送方向下流側であって、搬送コンベア９０の上方に間隔を隔てて対向配置されている。シート検知センサー９１は、反射式光センサーからなり、シート検知センサー９１の下方を通過する搬送コンベア９０上の枚葉シート１８を検知する役割を有する。
【０１１８】
可動板９２は、搬送コンベア９０の下方に配置され、前後方向に移動可能に構成されている。具体的には、可動板９２は、前後方向長さが、枚葉シート１８の前後方向長さより、やや短い平面視略矩形平板形状に形成されている。可動板９２の左右方向両側には、図示しない１対のフレームが設けられており、１対のフレームには、前後方向に沿うガイドレールが設けられている。
【０１１９】
可動板９２の左右方向両端部は、１対のフレームのガイドレールにそれぞれスライド自在に嵌合されている。
【０１２０】
これによって、可動板９２は、図８（ａ）に示すように、搬送コンベア９０から、その前端部がわずかに露出する退避位置と、図８（ｃ）に示すように、搬送コンベア９０から、その前端部から後端部にわたってすべてが露出する進出位置とに、前後方向に沿って移動する。
【０１２１】
シート収容ケース９３は、搬送コンベア９０の搬送方向下流側および下側に配置されている。シート収容ケース９３は、左右方向長さおよび上下方向長さにおいて、枚葉シート１８よりもやや大きく形成されている。上下方向に投影したときに、シート収容ケース９３の後端縁は、搬送コンベア９０の前端縁と略一致する。シート収容ケース９３は、搬送コンベア９０から搬送される枚葉シート１８を、積層させながら収容する役割を有する。
【０１２２】
シート製造装置１の寸法は、用いる粒子および樹脂成分の種類および配合割合と、目的とするシートの幅および厚みに対応して適宜設定される。
【０１２３】
図４に示すように、１対のギヤ３２（第１ギヤ３３、第２ギヤ３４）の回転軸線方向長さＷ２は、例えば、２００ｍｍ以上、好ましくは、３００ｍｍ以上であり、また、例えば、２０００ｍｍ以下でもある。
【０１２４】
１対のギヤ３２のギヤ径（ギヤ３２の直径（外径）、詳しくは、刃先円の直径）は、組成物の搬送時の圧力で１対のギヤ３２が歪まないように設定され、例えば、１０ｍｍ以上、好ましくは、２０ｍｍ以上であり、また、例えば、２００ｍｍ以下、好ましくは、８０ｍｍ以下でもある。また、１対のギヤ３２の歯底円の直径（ギヤ径から次に説明する歯たけＬ３を差し引いた値）は、例えば、８ｍｍ以上、好ましくは、１０ｍｍ以上であり、また、例えば、１９８ｍｍ以下、好ましくは、１９４ｍｍ以下でもある。
【０１２５】
図４に示すように、１対のギヤ３２の歯たけＬ３は、例えば、１ｍｍ以上、好ましくは、３ｍｍ以上であり、また、例えば、３０ｍｍ以下、好ましくは、２０ｍｍ以下でもある。
【０１２６】
斜歯３５の回転軸線方向Ａ１におけるピッチ間隔は、例えば、５ｍｍ以上、好ましくは、１０ｍｍ以上であり、また、例えば、３０ｍｍ以下、好ましくは、２５ｍｍ以下でもある。また、斜歯３５の歯筋の、１対のギヤ３２の回転軸線に対する角度（傾斜角）は、例えば、０度を超過し、好ましくは、５度以上、より好ましくは、１５度以上であり、また、例えば、７５度未満、好ましくは、７０度以下、より好ましくは、６０度以下でもある。傾斜角が上記下限以上であれば、組成物を回転軸線Ａ１の両外側に広げて、幅広のシートを確実に形成することができる。一方、傾斜角が上記上限以下であれば、重複歯溝７６を確実に形成して、組成物の搬送効率を向上させることができる。
【０１２７】
図６に示すように、１対のギヤ３２の回転軌跡において、第１ギヤ３３と上側面７１とが対向する回転方向長さＷ１、および、第２ギヤ３４と下側面７２とが対向する回転方向長さ（図６において図示せず）は、例えば、２ｍｍ以上、好ましくは、３ｍｍ以上、好ましくは、５ｍｍ以上であり、また、例えば、３２４ｍｍ以下、好ましくは、３１５ｍｍ以下でもある。上記した長さが上記下限以上であれば、複数の重複歯溝７６を確実に形成して、組成物の搬送効率を向上させることができる。一方、上記した長さが上記上限以下であれば、組成物の搬送効率を向上させることができる。
【０１２８】
支持ロール５１の回転軸線方向長さ（左右方向長さ）は、例えば、２１０ｍｍ以上、好ましくは、３１０ｍｍ以上であり、また、例えば、２０４０ｍｍ以下でもある。
【０１２９】
支持ロール５１の直径（外径）は、例えば、３００ｍｍ以下、好ましくは、１５０ｍｍ以下である。また、例えば、３０ｍｍ以上、好ましくは、５０ｍｍ以上でもある。圧延ロール５４の回転軸方向長さは、例えば、支持ロール５１の回転軸方向長さの９５〜１２０％であり、好ましくは、支持ロール５１の回転軸方向長さと略同一である。圧延ロール５４の直径は、例えば、支持ロール５１の直径の８０〜１２０％であり、好ましくは、支持ロール５１の直径と略同一である。
【０１３０】
ダンサーロール８０の回転軸線方向長さ（左右方向長さ）は、例えば、２１０ｍｍ以上、好ましくは、３１０ｍｍ以上であり、また、例えば、２０４０ｍｍ以下でもある。
【０１３１】
ダンサーロール８０の直径（外径）は、例えば、３００ｍｍ以下、好ましくは、１５０ｍｍ以下である。また、例えば、３０ｍｍ以上、好ましくは、５０ｍｍ以上でもある。
【０１３２】
第１搬送ロール８３ａの回転軸線方向長さ（左右方向長さ）は、例えば、２１０ｍｍ以上、好ましくは、３１０ｍｍ以上であり、また、例えば、２０４０ｍｍ以下でもある。
【０１３３】
第１搬送ロール８３ａの直径（外径）は、例えば、３００ｍｍ以下、好ましくは、１５０ｍｍ以下である。また、例えば、３０ｍｍ以上、好ましくは、５０ｍｍ以上でもある。
【０１３４】
第２搬送ロール８３ｂの回転軸方向長さは、２１０ｍｍ以上、好ましくは、３１０ｍｍ以上であり、また、２０４０ｍｍ以下であり、好ましくは、第１搬送ロール８３ａの回転軸方向長さと略同一である。第２搬送ロールの直径は、例えば、３００ｍｍ以下、好ましくは、１５０ｍｍ以下である。また、例えば、３０ｍｍ以上、好ましくは、５０ｍｍ以上でもある。好ましくは、第１搬送ロール８３ａの直径と略同一である。
【０１３５】
また、図３に示すように、第１隙間５０の前後方向距離Ｌ１は、基材８の厚みおよび所望する圧延化前シート７ａの厚みに応じて適宜設定され、例えば、６０μｍ以上、好ましくは、１００μｍ以上であり、また、例えば、３５００μｍ以下、好ましくは、２５００μｍ以下でもある。
【０１３６】
第２隙間６０の上下方向距離Ｌ２は、第１隙間５０の距離Ｌ１の寸法、セパレータ９の厚さなどに応じて適宜設定され、詳しくは、第１隙間５０の距離Ｌ１よりもわずかに狭くするように設定される。これにより、圧延ロール５４が、シートに押し込み、シートの厚みのばらつきを調整する。具体的には、例えば、第１隙間５０よりも狭める距離（ロール押し込み量：Ｌ１−Ｌ２の値）は、例えば、５μｍ以上、好ましくは、１０μｍ以上であり、また、例えば、１００μｍ以下、好ましくは、５０μｍ以下である。より具体的には、第２隙間６０の上下方向距離Ｌ２は、例えば、６５μｍ以上、好ましくは、７０μｍ以上であり、また、例えば、３６００μｍ以下、好ましくは、３５５０μｍ以下でもある。
【０１３７】
押え部材８４と載置部材８６との前後隙間は、裁断機８５のトムソン刃、スリット、ワイヤーの種類よって適宜選定される。
【０１３８】
可動板９２の左右方向長さは、枚葉シート１８の左右方向長さに対して、例えば、５０％以上、好ましくは、７０％以上であり、また、１５０％以下、好ましくは、１００％以下である。また、可動板９２の前後方向長さは、枚葉シート１８の搬送方向長さに対して、例えば、７０％以上、好ましくは、１００％以上であり、また、３００％以下、好ましくは、１５０％以下である。
【０１３９】
以下、このシート製造装置１を用いて、粒子および樹脂成分を含有する組成物から積層シート１０を製造する方法について説明する。
【０１４０】
粒子は、粉体、粒体、粉粒体、粉末を含んでおり、粒子を形成する材料としては、例えば、無機材料、有機材料などが挙げられる。好ましくは、無機材料が挙げられる。
【０１４１】
無機材料としては、例えば、炭化物、窒化物、酸化物、炭酸塩、硫酸塩、金属、粘土鉱物、炭素系材料などが挙げられる。
【０１４２】
炭化物としては、例えば、炭化ケイ素、炭化ホウ素、炭化アルミニウム、炭化チタン、炭化タングステンなどが挙げられる。
【０１４３】
窒化物としては、例えば、窒化ケイ素、窒化ホウ素（ＢＮ）、窒化アルミニウム（ＡｌＮ）、窒化ガリウム、窒化クロム、窒化タングステン、窒化マグネシウム、窒化モリブデン、窒化リチウムなどが挙げられる。
【０１４４】
酸化物としては、例えば、酸化ケイ素（シリカ。球状溶融シリカ粉末、破砕溶融シリカ粉末などを含む。）、酸化アルミニウム（アルミナ、Ａｌ２Ｏ３）、酸化マグネシウム（マグネシア）、酸化チタン、酸化セリウム、酸化鉄、酸化ベリリウムなどが挙げられる。さらに、酸化物として、金属イオンがドーピングされている、例えば、酸化インジウムスズ、酸化アンチモンスズが挙げられる。
【０１４５】
炭酸塩としては、例えば、炭酸カルシウムなどが挙げられる。
【０１４６】
硫酸塩としては、例えば、硫酸カルシウム（石膏）などが挙げられる。
【０１４７】
金属としては、例えば、銅（Ｃｕ）、銀、金、ニッケル、クロム、鉛、亜鉛、錫、鉄、パラジウム、または、それらの合金（はんだなど）が挙げられる。
【０１４８】
粘土鉱物としては、例えば、モンモリロン石、マグネシアンモンモリロン石、テツモンモリロン石、テツマグネシアンモンモリロン石、バイデライト、アルミニアンバイデライト、ノントロン石、アルミニアンノントロナイト、サポー石、アルミニアンサポー石、ヘクトライト、ソーコナイト、スチーブンサイトなどが挙げられる。
【０１４９】
炭素系材料としては、例えば、カーボンブラック、黒鉛、ダイヤモンド、フラーレン、カーボンナノチューブ、カーボンナノファイバー、ナノホーン、カーボンマイクロコイル、ナノコイルなどが挙げられる。
【０１５０】
また、材料として、特定物性を有する材料も挙げられ、熱伝導性材料（例えば、炭化物、窒化物、酸化物および金属から選択される熱伝導性材料、具体的には、ＢＮ、ＡｌＮ、Ａｌ２Ｏ３など）、電気伝導性材料（例えば、金属、炭素系材料から選択される電気伝導性材料、具体的には、Ｃｕなど）、絶縁材料（例えば、窒化物、酸化物など、具体的には、ＢＮ、シリカなど）、磁性材料（例えば、酸化物、金属、具体的には、フェライト（軟質磁性フェライト、硬質磁性）、鉄など）なども挙げられる。特定物性を有する材料は、上記で例示した材料と重複してもよい。
【０１５１】
なお、熱伝導性材料の熱伝導率は、例えば、１０Ｗ／ｍ・Ｋ以上、好ましくは、３０Ｗ／ｍ・Ｋ以上であり、また、例えば、２０００Ｗ／ｍ・Ｋ以下でもある。
【０１５２】
また、電気伝導性材料の電気伝導率は、例えば、１０６Ｓ／ｍ以上、好ましくは、１０８Ｓ／ｍ以上、通常、１０１０Ｓ／ｍ以下である。
【０１５３】
また、絶縁材料の体積抵抗は、１×１０１０Ω・ｃｍ以上、好ましくは、１×１０１２Ω・ｃｍ以上であり、また、例えば、１×１０２０Ω・ｃｍ以下でもある。
【０１５４】
また、磁性材料の透磁率（波長２．４５ＧＨｚにおけるμ’’）は、例えば、０．１〜１０である。
【０１５５】
また、粒子の形状は、特に限定されず、例えば、板状、鱗片状、粒子状（不定形状）、球形状などが挙げられる。
【０１５６】
粒子の最大長さの平均値（球形状である場合には、平均粒子径）は、例えば、０．１μｍ以上、好ましくは、１μｍ以上であり、また、例えば、１０００μｍ以下、好ましくは、１００μｍ以下でもある。
【０１５７】
また、粒子のアスペクト比は、例えば、２〜１００００、好ましくは、１０〜５０００である。
【０１５８】
また、粒子の比重は、例えば、０．１〜２０ｇ／ｃｍ３、好ましくは、０．２〜１０ｇ／ｃｍ３である。
【０１５９】
これら粒子は、単独使用または２種類以上併用することができる。
【０１６０】
樹脂成分は、粒子を分散できるもの、つまり、粒子が分散される分散媒体（マトリックス）であって、絶縁成分を含有し、例えば、熱硬化性樹脂成分、熱可塑性樹脂成分などの樹脂成分が挙げられる。
【０１６１】
熱硬化性樹脂成分としては、例えば、エポキシ樹脂、熱硬化性ポリイミド、ユリア樹脂、メラミン樹脂、不飽和ポリエステル樹脂、ジアリルフタレート樹脂、シリコーン樹脂、熱硬化性ウレタン樹脂などが挙げられる。
【０１６２】
熱可塑性樹脂成分としては、例えば、アクリル樹脂、ポリオレフィン（例えば、ポリエチレン、ポリプロピレン、エチレン−プロピレン共重合体など）、ポリ酢酸ビニル、エチレン−酢酸ビニル共重合体、ポリ塩化ビニル、ポリスチレン、ポリアクリロニトリル、ポリアミド、ポリカーボネート、ポリアセタール、ポリエチレンテレフタレート、ポリフェニレンオキシド、ポリフェニレンスルフィド、ポリスルホン、ポリエーテルスルホン、ポリエーテルエーテルケトン、ポリアリルスルホン、熱可塑性ポリイミド、熱可塑性ウレタン樹脂、ポリアミノビスマレイミド、ポリアミドイミド、ポリエーテルイミド、ビスマレイミドトリアジン樹脂、ポリメチルペンテン、フッ化樹脂、液晶ポリマー、オレフィン−ビニルアルコール共重合体、アイオノマー、ポリアリレート、アクリロニトリル−エチレン−スチレン共重合体、アクリロニトリル−ブタジエン−スチレン共重合体、アクリロニトリル−スチレン共重合体などが挙げられる。
【０１６３】
これら樹脂成分は、単独使用または２種類以上併用することができる。
【０１６４】
樹脂成分のうち、熱硬化性樹脂成分として、好ましくは、エポキシ樹脂が挙げられ、また、熱可塑性樹脂成分として、好ましくは、アクリル樹脂が挙げられる。
【０１６５】
エポキシ樹脂は、常温において、液状、半固形状および固形状のいずれかの形態である。
【０１６６】
具体的には、エポキシ樹脂としては、例えば、ビスフェノール型エポキシ樹脂（例えば、ビスフェノールＡ型エポキシ樹脂、ビスフェノールＦ型エポキシ樹脂、ビスフェノールＳ型エポキシ樹脂、水素添加ビスフェノールＡ型エポキシ樹脂、ダイマー酸変性ビスフェノール型エポキシ樹脂など）、ノボラック型エポキシ樹脂、ナフタレン型エポキシ樹脂、フルオレン型エポキシ樹脂（例えば、ビスアリールフルオレン型エポキシ樹脂など）、トリフェニルメタン型エポキシ樹脂（例えば、トリスヒドロキシフェニルメタン型エポキシ樹脂など）などの芳香族系エポキシ樹脂、例えば、トリエポキシプロピルイソシアヌレート、ヒダントインエポキシ樹脂などの含窒素環エポキシ樹脂、例えば、脂肪族系エポキシ樹脂、脂環式エポキシ樹脂、グリシジルエーテル型エポキシ樹脂、グリシジルアミン型エポキシ樹脂などが挙げられる。
【０１６７】
これらエポキシ樹脂は、単独使用または２種以上併用することができる。
【０１６８】
エポキシ樹脂のエポキシ当量は、例えば、１００〜１０００ｇ／ｅｑ．、好ましくは、１８０〜７００ｇ／ｅｑ．である。また、エポキシ樹脂が、常温固形状である場合には、軟化点が、例えば、２０〜９０℃である。
【０１６９】
また、エポキシ樹脂には、例えば、硬化剤および硬化促進剤を含有させて、エポキシ樹脂組成物として調製することができる。
【０１７０】
硬化剤は、加熱によりエポキシ樹脂を硬化させることができる潜在性硬化剤（エポキシ樹脂硬化剤）であって、例えば、フェノール化合物、アミン化合物、酸無水物化合物、アミド化合物、ヒドラジド化合物、イミダゾリン化合物などが挙げられる。また、上記の他に、ユリア化合物、ポリスルフィド化合物なども挙げられる。
【０１７１】
フェノール化合物は、フェノール樹脂を含み、例えば、フェノールとホルムアルデヒドとを酸性触媒下で縮合させて得られるノボラック型フェノール樹脂、例えば、フェノールとジメトキシパラキシレンまたはビス（メトキシメチル）ビフェニルから合成されるフェノール・アラルキル樹脂、例えば、ビフェニル・アラルキル樹脂、例えば、ジシクロペンタジエン型フェノール樹脂、例えば、クレゾールノボラック樹脂、例えば、レゾール樹脂などが挙げられる。
【０１７２】
アミン化合物としては、例えば、エチレンジアミン、プロピレンジアミン、ジエチレントリアミン、トリエチレンテトラミンなどのポリアミン、または、これらのアミンアダクトなど、例えば、メタフェニレンジアミン、ジアミノジフェニルメタン、ジアミノジフェニルスルホンなどが挙げられる。
【０１７３】
酸無水物化合物としては、例えば、無水フタル酸、無水マレイン酸、テトラヒドロフタル酸無水物、ヘキサヒドロフタル酸無水物、４−メチル−ヘキサヒドロフタル酸無水物、メチルナジック酸無水物、ピロメリット酸無水物、ドデセニルコハク酸無水物、ジクロロコハク酸無水物、ベンゾフェノンテトラカルボン酸無水物、クロレンディック酸無水物などが挙げられる。
【０１７４】
アミド化合物としては、例えば、ジシアンジアミド、ポリアミドなどが挙げられる。  
【０１７５】
ヒドラジド化合物としては、例えば、アジピン酸ジヒドラジドなどが挙げられる。
【０１７６】
イミダゾリン化合物としては、例えば、メチルイミダゾリン、２−エチル−４−メチルイミダゾリン、エチルイミダゾリン、イソプロピルイミダゾリン、２，４−ジメチルイミダゾリン、フェニルイミダゾリン、ウンデシルイミダゾリン、ヘプタデシルイミダゾリン、２−フェニル−４−メチルイミダゾリンなどが挙げられる。
【０１７７】
これら硬化剤は、単独使用または２種類以上併用することができる。
【０１７８】
硬化促進剤は、硬化触媒であって、例えば、２−フェニルイミダゾール、２−メチルイミダゾール、２−エチル−４−メチルイミダゾール、２−フェニル−４−メチル−５−ヒドロキシメチルイミダゾールなどのイミダゾール化合物、例えば、トリエチレンジアミン、トリ−２，４，６−ジメチルアミノメチルフェノールなどの３級アミン化合物、例えば、トリフェニルホスフィン、テトラフェニルホスホニウムテトラフェニルボレート、テトラ−ｎ−ブチルホスホニウム−ｏ，ｏ−ジエチルホスホロジチオエートなどのリン化合物、例えば、４級アンモニウム塩化合物、例えば、有機金属塩化合物、例えば、それらの誘導体などが挙げられる。これら硬化促進剤は、単独使用または２種類以上併用することができる。
【０１７９】
エポキシ樹脂組成物における硬化剤の配合割合は、エポキシ樹脂１００質量部に対して、例えば、０．５〜２００質量部、好ましくは、１〜１５０質量部であり、硬化促進剤の配合割合は、例えば、０．１〜１０質量部、好ましくは、０．２〜５質量部である。また、硬化剤がフェノール樹脂を含有する場合には、エポキシ樹脂組成物において、エポキシ樹脂のエポキシ基１モルに対して、フェノール樹脂の水酸基が、例えば、０．５〜２．０モル、好ましくは、０．８〜１．２モルとなるように調整される。
【０１８０】
上記した硬化剤および／または硬化促進剤は、必要により、溶媒により溶解および／または分散された溶媒溶液および／または溶媒分散液として調製して用いることができる。
【０１８１】
溶媒としては、例えば、アセトン、メチルエチルケトン（ＭＥＫ）などケトン、例えば、酢酸エチルなどのエステル、例えば、Ｎ，Ｎ−ジメチルホルムアミドなどのアミドなどの有機溶媒などが挙げられる。また、溶媒として、例えば、水、例えば、メタノール、エタノール、プロパノール、イソプロパノールなどのアルコールなどの水系溶媒も挙げられる。
【０１８２】
アクリル樹脂は、アクリルゴムを含み、具体的には、（メタ）アクリル酸アルキルエステルを含むモノマーの重合により得られる。
【０１８３】
（メタ）アクリル酸アルキルエステルは、メタクリル酸アルキルエステルおよび／またはアクリル酸アルキルエステルであって、例えば、（メタ）アクリル酸メチル、（メタ）アクリル酸エチル、（メタ）アクリル酸ブチル、（メタ）アクリル酸ヘキシル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ラウリル、（メタ）アクリル酸トリデシル、（メタ）アクリル酸テトラデシル、（メタ）アクリル酸オクタデシル、（メタ）アクリル酸オクタドデシルなどの、アルキル部分が炭素数３０以下の直鎖状または分岐状の（メタ）アクリル酸アルキルエステルが挙げられ、好ましくは、アルキル部分が炭素数１〜１８の直鎖状の（メタ）アクリル酸アルキルエステルが挙げられる。
【０１８４】
これら（メタ）アクリル酸アルキルエステルは、単独使用または２種以上併用することができる。
【０１８５】
（メタ）アクリル酸アルキルエステルの配合割合は、モノマーに対して、例えば、５０質量％以上、好ましくは、７５質量％以上であり、例えば、９９質量％以下でもある。
【０１８６】
モノマーは、（メタ）アクリル酸アルキルエステルと重合可能な共重合性モノマーを含むこともできる。
【０１８７】
共重合性モノマーは、ビニル基を含有し、例えば、（メタ）アクリロニトリルなどのシアノ基含有ビニルモノマー、例えば、（メタ）アクリル酸グリシジルなどのグリシジル基含有ビニルモノマー（エポキシ基含有ビニルモノマー）例えば、スチレンなどの芳香族ビニルモノマーなどが挙げられる。
【０１８８】
共重合性モノマーの配合割合は、モノマーに対して、例えば、５０質量％以下、好ましくは、２５質量％以下であり、例えば、１質量％以上でもある。
【０１８９】
これら共重合性モノマーは、単独または２種以上併用することができる。
【０１９０】
共重合性モノマーがシアノ基含有ビニルモノマーおよび／またはエポキシ基含有ビニルモノマーである場合には、得られるアクリル樹脂は、主鎖の末端または途中に結合するエポキシ基および／またはシアノ基などの官能基が導入された、官能基変性アクリル樹脂（具体的には、シアノ変性アクリル樹脂、エポキシ変性アクリル樹脂、シアノ・エポキシ変性アクリル樹脂）とされる。
【０１９１】
樹脂成分（熱硬化性樹脂成分を含有する場合には、熱硬化性樹脂成分がＡステージ状態である樹脂成分）の８０℃における溶融粘度は、例えば、１０〜１００００ｍＰａ・ｓ、
好ましくは、５０〜１００００ｍＰａ・ｓでもある。
【０１９２】
また、樹脂成分の軟化温度（環球法）は、例えば、８０℃以下、好ましくは、７０℃以下であり、また、例えば、２０℃以上、好ましくは、３５℃以上でもある。
【０１９３】
具体的には、粒子および樹脂成分の配合割合は、シート状における粒子の体積割合が、例えば、３０体積％を超過し、好ましくは、３５体積％以上、好ましくは、４０体積％以上、より好ましくは、６０体積％以上、さらに好ましくは、７０体積％以上であり、例えば、９８体積％以下、好ましくは、９５体積％以下となるように、設定される。
【０１９４】
粒子および樹脂成分の質量基準の配合割合は、上記したシートにおける粒子の体積割合となるように、設定される。
【０１９５】
なお、樹脂成分には、上記した各成分（重合物）の他に、例えば、ポリマー前駆体（例えば、オリゴマーを含む低分子量ポリマーなど）、および／または、モノマーが含まれる。
【０１９６】
これら樹脂成分は、単独使用また併用することができる。
【０１９７】
そして、図２に示すように、ホッパ１６に、粒子および樹脂成分を含有する組成物を仕込む。
【０１９８】
また、シート製造装置１において、混練押出機２、ギヤ構造体４、シート形成部５（特に、支持ロール５１、圧延ロール５４）および張力調整部２０（特に、ダンサーロール８２）を所定の温度および／または回転速度に調整する。なお、混練押出機２、ギヤ構造体４およびシート形成部５の温度は、例えば、樹脂成分が熱可塑性樹脂成分を含有する場合には、その軟化温度以上であり、また、樹脂成分が熱硬化性樹脂成分を含有する場合には、その硬化温度未満である。具体的には、混練押出機２、ギヤ構造体４、シート形成部５の温度は、それぞれ、例えば、５０℃以上、好ましくは、７０℃以上であり、また、例えば、２００℃以下、好ましくは、１５０℃以下でもある。
【０１９９】
特に、支持ロール５１および圧延ロール５４の温度は、ギヤ構造体４の温度よりも高く設定され、その温度差は、例えば、５℃以上、好ましくは、１０℃以上であり、また、例えば、５０℃以下、好ましくは、３０℃以下とする。支持ロール５１と圧延ロール５４との温度差は、例えば、５０℃以下であり、好ましくは、略等温である。
【０２００】
支持ロール５１の回転速度は、例えば、０．０５ｍ／ｍｉｎ以上、好ましくは、０．１０ｍ／ｍｉｎ以上であり、例えば、１０．００ｍ／ｍｉｎ以下、好ましくは、５．００ｍ／ｍｉｎでもある。圧延ロール５４の回転速度は、支持ロール５１の回転速度に対して、略等速である。  
【０２０１】
また、エアポンプの圧延ロール５４に対する空気圧は、例えば、０．１ＭＰａ以上、好ましくは、０．３ＭＰａ以上であり、また、例えば、５．０ＭＰａ以下、好ましくは、２．０ＭＰａ以下でもある。
【０２０２】
張力調整部２０（特に、ダンサーロール８２）の温度は、室温以上、例えば、２５℃以上、好ましくは、４０℃以上であり、また、例えば、９０℃以下、好ましくは、６０℃以下でもある。この範囲とすることにより、シートとして、シリカおよび熱硬化性樹脂（好ましくは、エポキシ樹脂）を含有する場合において、ダンサーロール８０による張力によって生じるシート表面の割れを抑制することできる。
【０２０３】
把持移動部８７の１対のキャタピラ８９の移動速度および搬送コンベア９０の搬送速度は、１対の搬送ロール８３に対して、それぞれ、６０〜２００％であり、好ましくは、略等速である。
【０２０４】
また、基材送出ロール５６に、基材８を予め巻回する。
【０２０５】
基材８としては、例えば、ポリプロピレンフィルム、エチレン−プロピレン共重合体フ
ィルム、ポリエステルフィルム（ＰＥＴなど）、ポリ塩化ビニルなどのプラスチックフィ
ルム類、例えば、クラフト紙などの紙類、例えば、綿布、スフ布などの布類、例えば、ポ
リエステル不織布、ビニロン不織布などの不織布類、例えば、金属箔などが挙げられる。
基材８の厚みは、その目的および用途など応じて適宜選択され、例えば、１０〜５００μｍである。なお、基材８の表面を離型処理することもできる。
【０２０６】
さらに、セパレータ送出ロール５９に、セパレータ９を予め巻回する。
【０２０７】
セパレータ９は、基材８と同様のものが挙げられ、その表面を表面処理することもできる。セパレータ９の厚みは、その目的および用途など応じて適宜選択され、例えば、１０〜５００μｍである。
【０２０８】
次いで、組成物をホッパ１６から、シリンダ１１の混練押出機入口１４を介してシリンダ１１内に投入する。
【０２０９】
混練押出機２では、組成物に含有される粒子および樹脂成分が、ブロックヒータによって加熱されながら、混練スクリュー１２の回転によって混練押出されて、粒子が樹脂成分に分散された組成物が、混練押出機出口１５から連結管１７を介して、図２に示すように、第１貯留部２７に至る（混練押出工程）。
【０２１０】
その後、組成物は、ギヤ構造体４において、１対のギヤ３２の回転軸線方向Ａ１に変形
されながら、前方に搬送される（変形搬送工程）。
【０２１１】
具体的には、組成物は、１対のギヤ３２の噛み合いによって、回転軸線方向Ａ１の中央部から両端部に押し広げられながら搬送される。
【０２１２】
詳しくは、図３に示すように、組成物は、第１貯留部２７の前側部分の上端部および下端部から、収容空間７３における１対のギヤ３２の噛み合い部分より後側部分に至り、その後、１対のギヤ３２の斜歯３５に剪断されながら、歯溝７５内に取り巻き込まれ、続いて、密閉空間７４に至る。そして、密閉空間７４において、組成物が、重複歯溝７６となる歯溝７５によって、第１貯留部２７および第２貯留部２８間の連通、つまり、斜歯３５の歯筋に沿って移動することが阻止されながら、１対のギヤ３２の回転方向Ｒ２への回転によって、１対のギヤ３２の回転方向Ｒ２の下流側、つまり、前方に搬送される。これによって、組成物は、１対のギヤ３２の前側に押し出され、収容空間７３における１対のギヤ３２の噛み合い部分より前側部分に至る。
【０２１３】
このとき、組成物は、斜歯３５の噛み合い部分（図５参照）を介して第１貯留部２７に逆流する（後方に戻る）ことが斜歯３５の噛み合い部分によって防止されながら、左右方向に押し広げられる。
【０２１４】
具体的には、図３に示すように、ギヤ構造体４の右側部分においては、第１右斜歯３６と第２右斜歯３８との噛み合いによって、１対のギヤ３２における回転軸線方向Ａ１の中央部から右端部に向けて押し広げられる。一方、ギヤ構造体４の左側部分においては、第１左斜歯３７と第２左斜歯３９との噛み合いによって、１対のギヤ３２における回転軸線方向Ａ１の中央部から左端部に向けて押し広げられる。
【０２１５】
続いて、図３に示すように、組成物は、第２貯留部２８および吐出通路４４を介して吐出口４６に至り、次いで、吐出口４６から支持ロール５１に向かって吐出（搬送）される。
【０２１６】
具体的には、支持ロール５１の周面には、基材送出ロール５６（図２参照）から送り出された基材８が積層されており、組成物は、その基材８を介して支持ロール５１に支持されながら、支持ロール５１の回転方向に搬送される。
【０２１７】
吐出口４６から吐出された組成物は、一旦、支持ロール５１の後方に、基材８を介して吐出され、直ちに、第１隙間５０（すなわち、突出部６３と支持ロール５１の周面との間）によって厚みが調整される。具体的には、余分な組成物は、突出部６３によって掻き取られ、所望厚みおよび所望幅のシート状組成物（以下、圧延化前シート７ａとする。）として形成される。そして、圧延化前シート７ａは、圧延化前シート７ａが基材８に積層された基材付シート１３として、第２隙間６０に搬送される（隙間通過工程）。
【０２１８】
この第１隙間５０の距離Ｌ１により、詳しくは、第１隙間５０の距離Ｌ１および基材シート１３の厚みを調整することにより、圧延化前シート７ａの厚みや、第２隙間通過工程により得られる圧延シート７（後述）の厚みが決定される。
【０２１９】
基材付きシート１３の厚みは、例えば、６０μｍ以上、好ましくは、１１０μｍ以上であり、また、例えば、２５００μｍ以下、好ましくは、１５００μｍ以下でもある。
【０２２０】
圧延化前シート７ａの厚みは、例えば、５０μｍ以上、好ましくは、１００μｍ以上であり、また、例えば、２０００μｍ以下、好ましくは、１０００μｍ以下でもある。
【０２２１】
続いて、図２に示すように、圧延化前シート７ａは、支持ロール５１の後端から支持ロール５１の外周を沿って支持ロール５１の上端に搬送され、その後、第２隙間６０（すなわち、圧延ロール５４と支持ロール５１との間）において、圧延化前シート７ａの上面にセパレータ９が積層されると同時に、圧延される。具体的には、第２隙間６０において、第１隙間５０によってシート状に形成された圧延化前シート７ａは、その直後に、圧延ロール５４によって、セパレータ９を介して、上方向から圧力が印加される。そのため、圧延化前シート７ａは、その表面を平坦に変形させられ、シート表面の厚みのばらつきが抑制されたシート（以下、圧延シート７とする。）となる。その結果、基材８およびセパレータ９が圧延シート７の両面に積層された積層シート１０が得られる。
【０２２２】
積層シート１０の厚みは、例えば、５０μｍ以上、好ましくは、８０μｍ以上であり、また、例えば、２９００μｍ以下、好ましくは、１９５０μｍ以下でもある。
【０２２３】
積層シート１０における圧延シート７の厚みは、第１隙間５０を通過したときの圧延化前シート７ａの厚みに対して、例えば、６０％以上、また、例えば、９５％以下である。具体的には、例えば、３０μｍ以上、好ましくは、６０μｍ以上であり、また、例えば、１９００μｍ以下、好ましくは、９５０μｍ以下でもある。  
【０２２４】
その後、積層シート１０は、第１テンションロール８１の上端から前端を通過し下方に向かって搬送され、ダンサーロール８０の後端から周縁に沿って下端に搬送され、さらに、ダンサーロール８０の下端から周縁に沿って前端に搬送され、その後、上方に向かって、第２テンションロール８２まで搬送される。
【０２２５】
このとき、ダンサーロール８０が積層シート１０を下側に押圧することにより、積層シート１０に一定の張力が加わるように設定されている。積層シート１０に加わる張力は、シートの幅、シートの材質（抗張力）により適宜選定されるが、例えば、１０Ｎ以上２００Ｎ以下である。
【０２２６】
第２テンションロール８２の後端から上端を通過した積層シート１０は、前方に水平に搬送され、第１搬送ロール８３ａおよび第２搬送ロール８３ｂの間を通過する。
【０２２７】
積層シート１０は、１対の搬送ロール８３の間において、上下方向から押圧される。その圧力は、例えば、０．１ＭＰａ以上、好ましくは、０．３ＭＰａ以上であり、また、例えば、２．０ＭＰａ以下、好ましくは、１．０ＭＰａ以下でもある。
【０２２８】
次いで、積層シート１０は、第１押え部材８４ａおよび第２押え部材８４ｂの間を通過し、裁断機８５の下側を通過し、載置部材８６の上面に到達する。
【０２２９】
このとき、図７（ａ）に示すように、１対のチャッキングアーム８８は、把持位置に位置しており、積層シート１０の前端部の左右方向（幅方向）両端部は、１対のチャッキングアーム８８によって把持される。
【０２３０】
より具体的には、１対のチャッキングアーム８８は、積層シート１０の左右方向両端縁から左右方向内側に５〜１０ｍｍまでの部分を把持する。
【０２３１】
その後、図７（ｂ）に示すように、１対のキャタピラ８９が、１対の搬送ロール８３と連動するように正回転して、１対のチャッキングアーム８８が積層シート１０の前端部の左右方向両端部を把持したまま、解放位置まで移動される。これによって、積層シート１０の前端部は、裁断機８５から所定長さ（枚葉シート１８の長さ）離間する。
【０２３２】
そして、図２の点線矢印で示すように、第２押え部材８４ｂおよび裁断機８５が下方に移動し、まず、第２押え部材８４ｂが積層シート１０の表面を押圧して、積層シート１０が第１押え部材８４ａと第２押え部材８４ｂとによって挟まれた後、裁断機８５により、積層シート１０が左右方向に沿って一度に裁断される（裁断工程）。
【０２３３】
その後、１対のチャッキングアーム８８は、積層シート１０の把持を解放し、所定長さに裁断された積層シート１０（以下、枚葉シート１８とする。）が、搬送コンベア９０上に載置され、搬送コンベア９０によって前方へ搬送される。
【０２３４】
裁断後、第２押え部材８４ｂおよび裁断機８５は、直ちに上方に移動し、枚葉シート１８の解放後、１対のチャッキングアーム８８は、１対のキャタピラ８９の逆回転により、直ちに把持位置まで移動される。
【０２３５】
そして、１対の搬送ロール８３によって、裁断前の積層シート１０が、再び載置部材８６の上面まで搬送される。その後、上記した裁断工程が繰り返される。
【０２３６】
このような裁断工程において、積層シート１０が第１押え部材８４ａと第２押え部材８４ｂとによって挟まれて、裁断機８５によって裁断されるため、積層シート１０の連続搬送は断続的となる（一時的に停止される）。
【０２３７】
一方、張力調整部２０よりも後方（搬送方向上流側）での、混練押出工程、変形搬送工程、隙間通過工程は、連続的に実施されており、張力調整部２０には、積層シート１０が連続的に搬送されてくる。
【０２３８】
そして、張力調整部２０では、それよりも前方（搬送方向下流側）での断続的な搬送に対応して、ダンサーロール８０が上下方向に移動することにより、張力調整部２０よりも前方（搬送方向下流側）において断続的に搬送される一方、張力調整部２０よりも後方（搬送方向上流側）において連続的に搬送されることにより、張力調整部２０において余剰となる積層シート１０の張力を一定に維持している。これにより、積層シート１０にしわが発生することを抑制することができる。
【０２３９】
ダンサーロール８０における積層シート１０の張力は、例えば、１０〜５０Ｎである。
【０２４０】
次いで、１対のチャッキングアーム８８から解放された枚葉シート１８は、搬送コンベア９０によって、前方（搬送方向下流側）に搬送される。その後、枚葉シート１８は、搬送コンベア９０から可動板９２の上に移動し、その可動板９２の上からシート収容ケース９３の内部に収容される（収容工程）。
【０２４１】
詳しくは、図８（ａ）に示すように、搬送コンベア９０に搬送される枚葉シート１８の前端部が、シート検知センサー９１の下方にくると、シート検知センサー９１が枚葉シート１８を検知する。すると、その検知に基づいて、可動板９２は、退避位置から前方に向かって移動する。
【０２４２】
次いで、図８（ｂ）に示すように、枚葉シート１８の後端部が、搬送コンベア９０の前端部までくると、枚葉シート１８の前端部は、搬送コンベア９０の前端から搬送方向下流側かつ下側に向かって落下し、進出途中の可動板９２の上面に当接される。
【０２４３】
次いで、図８（ｃ）に示すように、搬送コンベア９０が進出位置に至ると同時に、枚葉シート１８は、搬送コンベア９０から完全に離れ、可動板９２上に載置される。その後、枚葉シート１８が載置された可動板９２は、退避位置に向かって後方（図８（ｃ）の矢印方向）に移動する。
【０２４４】
すると、可動板９２上の枚葉シート１８の後端部は、搬送コンベア９０の前端部（下前端部９４）に当接し、枚葉シート１８の後方への移動が規制される。その一方、可動板９２は、枚葉シート１８と摺動しながら後方に向かって移動し続ける。そして、可動板９２が、退避位置に至ると、枚葉シート１８は、可動板９２から落下し、シート収容ケース９３の内部に収容される（図８（ｄ）、収容工程）。
【０２４５】
このように、枚葉シート１８を、搬送コンベア９３から、可動板９２に一旦受けた後に、シート収容ケース９３に収容するため、枚葉シート１８は、搬送コンベア９０からの落下速度や搬送速度を低減することができ、緩やかにシート収容ケース９３に収容することができる。そのため、枚葉シート１８のしわの発生を抑制することができる。
【０２４６】
なお、このシート製造装置１において、樹脂成分が熱硬化性樹脂成分を含有する場合には、混練押出機２で加熱された後、シート収容ケース９３に収容されるまで、組成物における熱硬化性樹脂成分は、Ｂステージ状態であり、枚葉シート１８における熱硬化性樹脂成分も、Ｂステージ状態とされる。
【０２４７】
そして、このシートの製造方法およびシート製造装置１によれば、粒子および樹脂成分を含有する組成物を、ギヤ構造体４を用いて、その軸線方向に変形させながら搬送させた後、軸線方向に変形された組成物を、支持ロール５１により支持して搬送させながら、支持ロール５１と突出部６３との第１隙間５０に通過させるので、枚葉シート１８を連続的に製造することができる。そのため、枚葉シート１８の製造効率を向上させることができる。
【０２４８】
また、組成物をギヤ構造体４を用いて変形させるので、粒子を、高い配合割合で樹脂成分中に分散させて、シートを製造することができる。
【０２４９】
また、シート形成部５で形成された積層シート１０を連続して裁断し、その裁断された枚葉シート１８をシート収容ケース９３に収容するので、枚葉シート１８を効率よく製造および収容することができる。
【０２５０】
また、シートの製造方法およびシート製造装置１によれば、裁断工程が、積層シート１０の幅方向両端を１対の把持移動部８７によって把持しながら、積層シート１０を前方に移動させた後に、裁断する。
【０２５１】
そのため、過度に伸長および緩みが発生することを抑制しつつ積層シート１０を裁断でき、しわの発生が抑制された枚葉シート１８を製造することができる。
【０２５２】
また、シートの製造方法およびシート製造装置１によれば、収容工程が、裁断されたシート１８を搬送コンベア９０で前方に移動させ、次いで、その枚葉シート１８を、搬送コンベア９０の前方および下側に設けられる可動板９２で、前方に移動させた後、シート収容ケース９３に収容する。
【０２５３】
そのため、シート収容ケース９３に、しわの発生が抑制された状態で、枚葉シート１８を積層させることができる。
【０２５４】
また、シートの製造方法およびシート製造装置１において、枚葉シート１８における粒子の配合割合が、３０体積％を超過するので、枚葉シート１８は、粒子が有する特定物性（例えば、放熱性（熱伝導性）、導電性（伝導性）、絶縁性、磁性など）を十分に発揮させることができる。
【０２５５】
その結果、枚葉シート１８を、例えば、放熱性シートなどの熱伝導性シート、例えば、電極材、集電体などの導電性シート、例えば、絶縁シート、例えば、磁性シートなどとして好適に用いることができる。
【０２５６】
さらには、粒子が絶縁材料から形成され、かつ、樹脂成分が絶縁性の熱硬化性樹脂成分を含有する場合には、枚葉シート１８を、例えば、熱硬化性樹脂シートなどの熱硬化性絶縁樹脂シート（具体的には、封止シート）として好適に用いることもできる。
【０２５７】
また、シートの製造方法およびシート製造装置１によれば、１対のギヤ３２のそれぞれは、互いに噛み合う斜歯３５を備え、斜歯３５の歯筋は、１対のギヤ３２の回転方向下流側から回転方向下流側に向かうに従って、前記回転軸線方向の外側に傾斜している。
【０２５８】
そのため、ギヤ構造体４に供給される組成物を左右方向の両外側に確実に広げることができる。その結果、粒子を樹脂成分に効率よく分散させながら、幅広の枚葉シート１８をより一層確実に製造することができる。
【０２５９】
また、シートの製造方法およびシート製造装置１によれば、ギヤ構造体４に至る組成物を、混練押出機２によって予め混練押出するので、粒子の樹脂成分に対する分散性をより一層向上させることができる。
【０２６０】
その結果、粒子と樹脂成分とが十分に混練された組成物から、枚葉シート１８を製造することができる。
（変形例）
図９および図１０において、図１の実施形態と同様の部材については、同一の参照符号を付し、その詳細を省略する。
【０２６１】
また、図１および図６の実施態様では、１対のギヤ３２を、第１貯留部２７と、第２貯留部２８とが、斜歯３５の歯筋間の歯溝７５を介して連通しないように、構成しているが、例えば、図９に示すように、１対のギヤ３２を、第１貯留部２７と、第２貯留部２８とが、斜歯３５の歯筋間の歯溝７５ａを介して連通するように、構成することもできる。
【０２６２】
好ましくは、図６に示すように、１対のギヤ３２を、第１貯留部２７と、第２貯留部２８とが、斜歯３５の歯筋間の歯溝７５を介して連通しないように、構成する。
【０２６３】
図９の実施態様では、組成物が歯溝７５を介して自由に第１貯留部２７と第２貯留部２８とを移動することができる。そのため、１対のギヤ３２の回転方向Ｒ２の上流から下流に向かう歯溝７５の移動に伴って、組成物の効率的な搬送を確保するには不十分である。
【０２６４】
これに対し、図６の実施態様によれば、組成物が歯溝を介して自由に第１貯留部２７と第２貯留部２８とを移動することを規制でき、高効率に組成物を搬送することができる。
【０２６５】
また、図１および図５の実施形態では、１対のギヤ３２の斜歯３５を、点接触タイプの曲線状に形成しているが、例えば、図１０に示すように、インボリュート曲線状に形成することもできる。
【０２６６】
好ましくは、図５の実施形態のように、１対のギヤ３２の斜歯３５を、点接触タイプの曲線状に形成する。
【０２６７】
図５の実施形態によれば、図１０の実施形態と異なり、１対のギヤ３２の噛合部分の移動において、組成物が溜まる貯留部分６５が凹面４２に形成されることを防止することができる。
【０２６８】
しかるに、図１０の実施形態によれば、樹脂成分が熱硬化性樹脂成分を含有する場合に、貯留部分６５において硬化物が発生し、それが製品となる枚葉シート１８に混入すると、枚葉シート１８の品質が低下する場合がある。
【０２６９】
これに対して、図５の実施形態によれば、上記した硬化物の発生および枚葉シート１８への混入を防止することができるので、枚葉シート１８の品質を向上させることができる。
【０２７０】
なお、本発明において、シートは、テープまたはフィルムの概念を含む。
【実施例】
【０２７１】
以下に実施例および比較例を示し、本発明をさらに具体的に説明するが、本発明は、何ら実施例および比較例に限定されない。
【０２７２】
実施例１
下記の配合処方に準拠して、各成分（粒子および樹脂成分）を配合して攪拌して、半固形状の混合物（組成物）を調製した。
【０２７３】
別途、表１の寸法および図１および図２に記載の装置構成を有するシート製造装置１を用意した。なお、このシート製造装置１について、搬送方向に３００ｍｍ長さで、裁断できるように、１対のチャッキングアーム８８および１対のキャタピラ８９を設定した。
【０２７４】
このシート製造装置１によって、搬送方向３００ｍｍ×幅方向５００ｍｍである枚葉シート１８（熱硬化性絶縁樹脂シート）を製造し、シート収容ケース９３内に５０枚積層させた。
【０２７５】
実施例１の枚葉シート１８では、粒子が樹脂成分中に均一に分散されていた。また、実施例１の枚葉シート１８では、しわの発生が確認できなかった。
【０２７６】
実施例１の枚葉シート１８において、シート中の粒子の体積基準の比率は、７８体積％であった。
【０２７７】
（配合処方）
・球状溶融シリカ粉末（商品名「ＦＢ−９４５４」、電気化学工業社製、平均粒子径１７μｍ、比重２．２ｇ／ｃｍ３）：８３．８５質量％
・ビスフェノールＦ型エポキシ樹脂（熱硬化性樹脂、商品名「ＹＳＬＶ−８０ＸＹ
」、新日鐵化学社製、エポキシ当量２００ｇ／ｅｑ．、軟化点８０℃）：６質量％
・フェノール・アラルキル樹脂（硬化剤、商品名「ＭＥＨ７８５１ＳＳ」、明和化成社製、水酸基当量２０３ｇ／ｅｑ．、軟化点６７℃）：６質量％
・２−フェニル−４−メチル−５−ヒドロキシメチルイミダゾール（硬化促進剤、商品名「２ＰＨＺ」、四国化成工業社製）：０．１５質量％
・アクリル酸ブチル−アクリロニトリル−メタクリル酸グリシジル共重合体（熱可塑性樹脂、シアノ・エポキシ変性アクリル樹脂）：４質量％
【０２７８】
【表１】
2014004817.tif 000003
【符号の説明】
【０２７９】
１  シート製造装置
２  混練押出機
３  裁断部
４  ギヤ構造体
５  シート形成部
６  シート収容部
１８  枚葉シート
３２  ギヤ
３５  斜歯
５０  第１隙間
５１  支持ロール
６３  突出部
８５  裁断機
８７  把持移動部
８８  チャッキングアーム
８９  キャタピラ
９０  搬送コンベア
９２  可動板
９３  シート収容ケース
【図１】
2014004817.tif 000004
【図２】
2014004817.tif 000005
【図３】
2014004817.tif 000006
【図４】
2014004817.tif 000007
【図５】
2014004817.tif 000008
【図６】
2014004817.tif 000009
【図７】
2014004817.tif 000010
【図８】
2014004817.tif 000011
【図９】
2014004817.tif 000012
【図１０】
2014004817.tif 000013